重金属イオン排水に鉄イオンを用いて凝集沈降処理する際、金属イオンおよび無機酸素化合物を溶解しておくことによる水処理用固液分離剤の使用方法。前記重金属イオン排水に対して排水中で凝集共沈効果を与えることを特徴とする水処理用固液分離剤の使用方法。前記凝集共沈効果を与える添加剤として、金属イオン添加剤を含む無機酸素化合物添加剤を用いることを特徴とする請求項1または2に記載の重金属イオン排水への水処理用固液分離剤の使用方法。前項金属イオン添加剤としては、リチウム、バリウム、カルシウム、ストロンチウム、マグネシウム、亜鉛、カドミウム、アルミニウム、ガリウム、ナトリウム、インジウム、イットリウム、セリウム、チタン、ジルコニウム、スズ、コバルト、ニッケル、バナジウム、ニオブ、タングステン、クロム、モリブデン、マンガン、鉄、銅、銀、アンチモンなどのイオンのうち少なくとも一つを含むことを特徴とする重金属イオン排水への水処理用固液分離剤の使用方法。請求項3の無機酸素化合物添加剤としては、亜鉛酸素化合物、カドミウム酸素化合物、アルミニウム酸素化合物、ガリウム酸素化合物、インジウム酸素化合物、イットリウム酸素化合物、セリウム酸素化合物、チタン酸素化合物、ジルコニウム酸素化合物、スズ酸素化合物、鉄酸素化合物、コバルト酸素化合物、ニッケル酸素化合物、バナジウム酸素化合物、ニオブ酸素化合物、タングステン酸素化合物、クロム酸素化合物、モリブデン酸素化合物、マンガン酸素化合物、銅酸素化合物、アンチモン酸素化合物、ケイ素酸素化合物、カルシウム酸素化合物、マグネシウム酸素化合物などのうち少なくとも一つを含むことを特徴とする重金属イオン排水への水処理用固液分離剤の使用方法。金属イオン、無機酸素化合物添加剤の添加量はそれぞれ0.001重量以上10重量以下であることを特徴とする請求項1乃至5のいずれかに記載の重金属イオン排水への水処理用固液分離剤の使用方法。請求項1乃至6に記載の発明における前記重金属イオン排水への水処理用固液分離剤は、鉄鋼製錬排水、非鉄金属製錬排水、研磨加工排水、脱脂洗浄排水、酸洗浄排水、染料排水、顔料排水、窯業排水、土木排水、建築排水、ごみ処理排水、上水処理廃棄物排水、下水処理廃棄物排水などに含まれる成分のうち少なくとも一種類以上の排水、廃水または廃棄物を利用することを特徴とする添加剤。従来、金属表面処理など重金属を含有する排水処理において、硫酸第二鉄、塩化第二鉄、またはポリ硫酸第二鉄等の鉄塩系凝集剤のみでは、重金属の十分な処理効果が得られず、さらにはスラッジ量の増加を招く排水処理、また、硫化ナトリウムや硫化物系処理剤の使用では、凝集沈殿における沈降性が良好でない排水処理に用いる。本発明は、重金属イオン排水に鉄イオンを用いて凝集沈降処理する際、沈降処理されなかった錯イオンなどの重金属がイオンとして溶出することを抑制させ、沈降速度を増加させて凝集沈降処理することで、重金属の処理を可能とする固液分離剤および分離方法を提供するものである。上述目的を達成するため、本発明は以下のような特徴的な構成を備える。1金属イオン添加剤及び無機酸素化合物添加剤を用いた共沈凝集剤であって、pHを3以下の酸性にすることを特徴とする水処理用固液分離剤と分離法。2金属イオン添加剤としては、リチウム、バリウム、カルシウム、ストロンチウム、マグネシウム、亜鉛、カドミウム、アルミニウム、ガリウム、ナトリウム、インジウム、イットリウム、セリウム、チタン、ジルコニウム、スズ、鉄、コバルト、ニッケル、バナジウム、ニオブ、タングステン、クロム、モリブデン、マンガン、鉄、銅、銀、アンチモンなどのうち少なくとも一つを含むことを特徴とする水処理用固液分離剤。3無機酸素化合物添加剤としては、亜鉛酸素化合物、カドミウム酸素化合物、アルミニウム酸素化合物、ガリウム酸素化合物、インジウム酸素化合物、イットリウム酸素化合物、セリウム酸素化合物、チタン酸素化合物、ジルコニウム酸素化合物、スズ酸素化合物、鉄酸素化合物、コバルト酸素化合物、ニッケル酸素化合物、バナジウム酸素化合物、ニオブ酸素化合物、タングステン酸素化合物、クロム酸素化合物、モリブデン酸素化合物、マンガン酸素化合物、銅酸素化合物、アンチモン酸素化合物、ケイ素酸素化合物、カルシウム酸素化合物、マグネシウム酸素化合物などのうち少なくとも一つを含むことを特徴とする水処理用固液分離剤。金属イオン添加剤および無機酸素化合物添加剤としては、鉄鋼製錬排水、非鉄金属製錬排水、研磨加工排水、脱脂洗浄排水、酸洗浄排水、染料排水、顔料排水、窯業排水、土木排水、建築排水、ごみ処理排水、上水処理廃棄物排水、下水処理廃棄物排水などに含まれる成分であり、少なくとも一種類以上の排水、廃水または廃棄物を利用する。本発明の固液分離剤を用いる処理において、上記固液分離剤だけの添加でも効果はあるが、鉄塩系凝集剤を同時に添加するとさらに効果がある。また、鉄塩系凝集剤は、硫酸第二鉄、塩化第二鉄、またはポリ硫酸第二鉄のいずれであっても良い。鉄として10~1000mg/Lの添加が好ましい。金属イオン添加剤及び無機酸素化合物添加剤の添加順序は、特に制限されるべきものではないが、無機酸素化合物添加剤をpH3以下の酸性下で添加した後に金属イオン添加剤を添加することが好ましい。本発明によれば、排水中の重金属を不溶化し固液分離することが可能である。また、従来の凝集剤に比較して、より粗大なフロックが生成でき、沈降速度が増して清澄な処理水を得ることができる。また、本発明は、カルシウム化合物やアルミニウム化合物などの無機凝集剤の添加が不要または少量で済むため、環境に調和した水処理が可能になる。以下に、本発明による固液分離剤について、その効果を確認するために次のような実験を行った。実施例1、比較例1実施例1に使用した亜鉛系めっき排水はジンケート浴、亜鉛-ニッケル合金めっき浴の水洗水が混在している排水であり、処理前の亜鉛濃度は96mg/Lであった。亜鉛系めっき排水1Lについて、pH3以下の酸性雰囲気を保持した状態で金属製錬排水および研磨加工排水を各1ml添加した。次いで、水酸化ナトリウムにてpHを9~10に調整した実施例1。また、これとの比較のため、同様に、上記亜鉛めっき系排水について、pH3以下の酸性雰囲気下にて鉄塩系凝集剤を添加し、水酸化ナトリウムにてpHを9~10に調整した。鉄塩は塩化第二鉄とし、鉄として300mg/Lを添加した比較例1。処理後の水は原子吸光光度法により亜鉛を定量した。表1は本発明の固液分離剤、および鉄塩系凝集剤による亜鉛の処理試験結果を示す。実施例2、比較例2実施例2に使用した亜鉛系めっき排水はアンモニウム浴、亜鉛-ニッケル合金めっき浴の水洗水が混在している排水であり、処理前の亜鉛濃度は413mg/Lであった。亜鉛系めっき排水1Lについて、pH3以下の酸性雰囲気を保持した状態で金属製錬排水および研磨加工排水を各1ml添加した。次いで、水酸化ナトリウムにてpHを9~10に調整した実施例2。また、これとの比較のため、同様に、上記亜鉛めっき系排水について、pH3以下の酸性雰囲気下にて鉄塩系凝集剤を添加し、水酸化ナトリウムにてpHを9~10に調整した。鉄塩は塩化第二鉄とし、鉄として300mg/Lを添加した比較例2。処理後の水は原子吸光光度法により亜鉛を定量した。表2は本発明の固液分離剤、および鉄塩系凝集剤による亜鉛の処理試験結果を示す。鉄塩系凝集剤のみの場合と比較すると、本発明の固液分離剤を添加した処理では凝集性、共沈性が良好で、沈降速度が増し、明らかに処理効果が向上した。